(57)【要約】【課題】筆記性およびめくり性がよく、被貼付物にしっかりと貼り付けることができるメモ用シートを提供する。【解決手段】  表面を筆記面とする基材シート２の裏面に、ノート等の被貼付物への貼り付けが可能な接着剤層３が形成されているメモ用シートＭ１において、接着剤層３を水で濡らすことにより接着力を発揮する再湿接着剤で形成した。【選択図】図１
2018043373.tif 000002
【特許請求の範囲】
【請求項１】
表面が筆記面とされる基材シートの裏面に接着剤層が形成されたメモ用シートにおいて、上記接着剤層が再湿接着剤を含むことを特徴とするメモ用シート。
【請求項２】
上記再湿接着剤は、ポリビニルアルコール系、クロロプレンゴム系、デンプン系からなる群より選ばれる接着剤を含むことを特徴とする請求項１に記載のメモ用シート。
【請求項３】
上記接着剤層の塗布面積は、上記基材シートの３％以上１００％以下の面積であることを特徴とする請求項１または２に記載のメモ用シート。
【請求項４】
上記接着剤層の厚さが５μｍ以上であることを特徴とする請求項１，２または３に記載のメモ用シート。
【請求項５】
上記接着剤層がさらに再剥離用粘着剤を含むことを特徴とする請求項１ないし４のいずれか１項に記載のメモ用シート。
【請求項６】
上記基材シートには、上記基材シートの一部分を切り離すための切り離し手段が設けられていることを特徴とする請求項１ないし５のいずれか１項に記載のメモ用シート。
【請求項７】
上記切り離し手段が、相互に交わらない２以上の切り離し手段であることを特徴とする請求項６に記載のメモ用シート。
【請求項８】
上記切り離し手段がミシン目であることを特徴とする請求項６または７に記載のメモ用シート。
【請求項９】
請求項１ないし８に記載のメモ用シートを２枚以上積層したメモ用シート積層体。
【請求項１０】
上記メモ用シートをはぎ取って使うメモ用パッドであることを特徴とする請求項９に記載のメモ用シート積層体。
【請求項１１】
上記メモ用シートをはぎ取って使う付箋であることを特徴とする請求項９に記載のメモ用シート積層体。
【請求項１２】
上記メモ用シートが綴られたノートであることを特徴とする請求項９に記載のメモ用シート積層体。
【請求項１３】
上記接着剤層が形成されている面と反対の面には離型処理がされていることを特徴とする請求項９ないし１２のいずれか１項に記載のメモ用シート積層体。
【発明の詳細な説明】
【技術分野】
【０００１】
本発明は、表面を筆記面とするメモ用シートの裏面側に接着剤層を備えるメモ用シートおよびメモ用シート積層体に関し、さらに詳しく言えば、しっかりと貼り付けることができるとともに、めくりやすく筆記性もよいメモ用シートおよびメモ用シート積層体に関する。
【背景技術】
【０００２】
従来より、紙片の一端側領域に接着剤層を設けて積層された付箋紙等のメモ用シートが各種分野で利用されている。このメモ用シートは、一般に、表面が筆記面とされ、裏面側に接着剤層が設けられた矩形状のメモ用シートが積層されたメモ用シート積層体として提供されている。そして、これを利用する場合には、メモ用シートを一枚ずつメモ用シート積層体から切り離して必要な箇所に貼付するようにしている。
【０００３】
このメモ用シート積層体に設けられる接着剤層は、その接着力が強ければ隣接するメモ用シート同士が強く貼り付いてしまい、メモ用シートをめくることができない。そのため、接着剤層は、通常、貼って剥がせる再剥離用粘着剤から形成されているのが一般的である。
【０００４】
このメモ用シートの利用態様としては、例えば、被貼付物がノートである場合を例にとると、接着剤層が設けられていない他端側領域をノートの外縁よりも突出させて位置を認識させる目印としたり、この突出した他端側領域に所定の書込みを行ってインデックス片として利用したりしている。また、メモ用紙そのものとして利用する場合もある。
【０００５】
しかしながら、接着剤層を再剥離用粘着剤として接着力を弱めた場合でも、隣接したメモ用シート同士の貼り付きが完全に解消されるわけではなく、接着剤層が形成されていないメモ用シートのように容易にめくることはできない。
【０００６】
そこで、最近では、メモ用シートのめくり性や切り離し性を改善するために、接着剤層が形成される面とは反対の面（表面；筆記面）に、例えば、シリコーン化合物やフッ素化合物を含んだ離型効果の高い離型層が形成されている。
【０００７】
しかしながら、このような離型層を形成したメモ用シートに水溶性のペンで筆記すると、紙へのインクの浸透性が悪くなり、字汚れが発生するため好ましくない。また、乾燥の遅い水性ペンや直液式のボールペンに至っては全く筆記することができないこともある。
【０００８】
そのため、最近では、接着剤を改良することで隣接するシート同士の貼り付きを軽減するようにしたメモ用シートも提案されている。例えば、下記特許文献１のように、接着剤層中にエラストラメリック微小球を分散させてメモ用シート同士の貼り付きを防止するようにしたものがある。
【０００９】
その一方で、従来のメモ用シート積層体の接着剤層は、めくりやすさや切り離し易さ、また、切り離した後メモ用シートをノートや壁等に一時的に貼り付けることができることを考慮して、上記したように、再剥離用粘着剤が用いられている。
【００１０】
しかしながら、再剥離用粘着剤を用いたメモ用シートでは、切り離したメモ用シートをノート等にしっかりと貼り付けて長期間保管したい場合には、メモ用シートを糊や接着テープなどで貼り付けて固定する作業が別途必要なため、作業的に煩わしいという問題があった。
【先行技術文献】
【特許文献】
【００１１】
【特許文献１】特表２０１１−５１９９７７号公報
【発明の概要】
【発明が解決しようとする課題】
【００１２】
そこで、本発明は上記した課題を解決するためになされたもので、メモ用シートのめくりや切り離しを容易に行うことができ、かつ、必要時には被貼付物に対して強く貼り付けることができるメモ用シートおよびそれを積層したメモ用シート積層体を提供することを目的とするものである。
【課題を解決するための手段】
【００１３】
上述した課題を達成するため、本第発明は、表面が筆記面とされる基材シートの裏面に接着剤層が形成されたメモ用シートにおいて、上記接着剤層が再湿接着剤を含むことを特徴としている。
【００１４】
この場合、上記接着剤層に含まれる上記再湿接着剤は、ポリビニルアルコール系、クロロプレンゴム系、デンプン系からなる群より選ばれる接着剤としてもよい。
【００１５】
本発明において、上記接着剤層の塗布面積は、上記基材シートの３％以上１００％以下の面積としてもよく、上記接着剤層の厚さを５μｍ以上としてもよい。
【００１６】
また、本発明において、上記再湿接着剤を含む接着剤層にさらに再剥離用粘着剤を含ませるようにしてもよい。
【００１７】
本発明において、上記基材シートには、上記基材シートの一部分を切り離すための切り離し手段を設けてることが好ましい。さらには上記切り離し手段を、相互に交わらない２以上の切り離し手段としてもよく、上記切り離し手段をミシン目とするとよい。
【００１８】
本発明には、上記メモ用シートを２枚以上積層したメモ用シート積層体も含まれるが、このメモ用シート積層体には、上記メモ用シートをはぎ取って使うメモ用パッドや付箋、上記メモ用シートが綴られたノートも含まれる。
【００１９】
さらに、本発明には、上記接着剤層が形成されている面と反対の面には、必要に応じて離型処理を設けてもよい。
【発明の効果】
【００２０】
本発明によれば、メモ用シートの裏面側に再湿接着剤を含む接着層を設けていることにより、メモ用シートの裏面側を単に水で濡らすだけでノート等の被貼付物にしっかりと貼り付けることができる。
【００２１】
また、メモ用シートの裏面側を水で濡らす前の乾燥した状態では、隣接するメモ用シート同士には接着力が働いていないため、メモ用シートを容易にめくることができる。
【００２２】
そして、本発明によれば、メモ用シートのめくりを容易に行うことができるため、メモ用シートの表面に離型層を形成する必要がない。そのため、例えば、基材が上質紙の場合だと表面（筆記面）に水溶性のペンで筆記したとしても、字汚れがなく、どのようなインクの筆記具でも対応できる。
【００２３】
さらに、接着剤層を再湿接着剤と再剥離用粘着剤とを組成混合したことにより、水で濡らせば再湿接着剤による接着効果が期待できるとともに、水で濡らさずとも再剥離用粘着剤の接着効果が期待でき、ユーザの好みに応じて使用することができる。
【図面の簡単な説明】
【００２４】
【図１】本発明の第１実施形態に係るメモ用シートの一例を模式的に説明する断面図。
【図２】本発明の第２実施形態に係るメモ用シートの一例を模式的に説明する断面図。
【図３】本発明の第３実施形態として上記第１および第２実施形態に係るメモ用シートを積層させたメモ用シート積層体を模式的に示す説明図。
【図４】本発明の第４実施形態に係るメモ用シートの他の例を模式的に示する説明図。
【図５】本発明の第５実施形態に係るメモ用シートの他の例を模式的に示する説明図。
【図６】第５実施形態に係るメモ用シートの使用態様の一例を模式的に示す説明図。
【図７】第５実施形態に係るメモ用シートの使用態様の他の例を模式的に示す説明図。
【発明を実施するための形態】
【００２５】
次に、図１〜図６を参照して、本発明の実施形態について説明するが、本発明はこれに限定されるものではない。
【００２６】
図１には本発明に係るメモ用シートの第１実施形態が示されている。図１に示すように、本発明のメモ用シートＭ１は、基材シート２の一方の面（表面；図１において上面）が筆記面とされ、その他方の面（裏面）には、再湿接着剤からなる接着剤層３が形成されている。
【００２７】
この例において、基材シート２は、２０〜２００ｇ／ｍ２程度の上質紙からなるが、これ以外にポリエチレンフタレート（ＰＥＴ），ポリエチレンナフタート，ポリプロピレンなどのプラスチックフィルムであってもよく、特には限定されない。ただし、基材シート２をプラスチックフィルムとする場合には、筆記性を考慮して、ペンインクを染みこませるための受像層を筆記面側に設けることが好ましい。
【００２８】
本第１実施形態では、接着剤層３は再湿接着剤から形成されている。再湿接着剤は、乾燥した塗膜の状態ではタック（接着性）はないが、表面を水で濡らすと接着性が生じる、例えば郵便切手等に用いられる接着剤であり、ポリビニルアルコール系、クロロプレンゴム系、デンプン系の接着剤が用いられている。
【００２９】
そのため、本第１実施形態に係るメモ用シートＭ１は、一見すると、裏面側に接着剤が形成されていない単なるメモ用シートと異なることがないが、糊やテープ等を介さなくては被貼付物に固定することができないメモ用シートとは異なり、裏面側を水で濡らすと被貼付物に容易に、かつ、しっかりと貼り付けることができるようになっている。さらに、本第１実施形態に係るメモ用シートは、接着機能を有しているにもかかわらず、隣接するシート同士が貼り付くことなく、容易にめくることができる。
【００３０】
また、本第１実施形態において、接着剤層３は、基材シート２の裏面全体に形成されているが、これに限られることはなく、例えば、基材シート２のシート面積の３％以上１００％以下とすることができる。
【００３１】
すなわち、基材シート２の一部分だけに再湿接着剤による接着剤層３を形成することにより、接着剤層３を水で濡らせば、被貼付物に一部接着させることができるとともに、本実施形態のように、基材シート２の裏面側全体に再湿接着剤による接着剤層３を形成することにより、被貼付物に全面接着させることもできる。
【００３２】
また、接着剤層３の塗布形状は、直線状、格子状、ドット状の各種の形状を選択することができるが、塗布面積が３％未満だと、切り離した基材シート２が被貼付物に十分に貼り付かないため、好ましくない。また、接着剤層３の厚みは５μｍ以上とするとよい。
【００３３】
図２には、本発明に係るメモ用シートの第２実施形態が示されている。図２に示すように、このメモ用シートＭ２は、上記第１実施形態と同様に、基材シート２の一方の面（表面；図１において上面）が筆記面とされ、その他方の面（裏面）には接着剤層４が形成されている。
【００３４】
接着剤層４は、上記第１実施形態でも用いた再湿接着剤のほかに、その他の粘着剤、フィラー、顔料、ポリマー等と混合してもよい。例えば、粘着剤は再剥離用粘着剤が好ましく、再湿接着剤と再剥離用粘着剤を混合する場合、混合割合（再湿接着剤／再湿接着剤＋再剥離用粘着剤）が５０質量％以上１００質量％未満、好ましくは７０質量％以上１００質量％未満、より好ましくは８５質量％以上１００質量％未満が良い。
【００３５】
再剥離用粘着剤としては、特には限定されないが、好ましくは、アクリル系、ゴム系、シリコーン系、ウレタン系、ポリエステル系、ポリエーテル系の材料を単独または組み合わせで用いてもよい。
【００３６】
フィラーとしては、接着力のコントロールとして、炭酸カルシウム、シリカ、ガラス、アクリル粒子やエポキシ粒子などの樹脂材料を単独または組み合わせで用いてもよい。また、接着剤層を着色するために、顔料および染料を組み合わせてもよい。
【００３７】
ポリマーとしては、特には限定されないが、好ましくはアクリル系、ゴム系、シリコーン系、ウレタン系、ポリエステル系、ポリエーテル系の材料を単独または組み合わせで用いてもよい。
【００３８】
このように、接着剤層４を再湿接着剤と再剥離用粘着剤とで構成したことにより、従来のような再剥離用粘着剤のみで構成した場合よりも、めくり性および切り離し性を向上させることができる。また、水で濡らせば再湿接着剤による接着効果が期待できるとともに、水で濡らさなければ再剥離用粘着剤の接着効果が期待でき、ユーザの好みに応じて使用することができる。
【００３９】
この例（第２実施形態）では、図２に示すように、基材シート２の表面（筆記面）には、離型層５が形成されている。なお、接着剤層を再湿接着剤で構成すれば、メモ用シート同士が接着することがないので、離型層５は必ずしも設ける必要はないが、次のような場合は設けた方がよいと考えられる。
【００４０】
例えば、湿度の高い環境下での使用が想定される場合などは、湿気によって接着剤が溶け、シート同士が一部貼り付くことも考えられるため、このような場合は、接着剤層の反対側（筆記面）に離型機能を設けた方が好ましい。
【００４１】
また、接着剤層に再剥離用粘着剤を含む場合においても、接着剤層の反対面（筆記面）に離型機能を設けた方がよい。離型機能とは、離型層を設けた場合や、基材材料自体が離型機能を有している場合をいう。
【００４２】
離型剤としては、特には限定されないが、例えば、離型材料としてシリコーン系樹脂、フッ素系樹脂、長鎖アルキル系樹脂を単独または組み合わせで用いていても良く、特には、ペンインクを弾きにくい長鎖アルキルペンダント型ポリマーが好ましい。
【００４３】
離型剤には、剥離調整や筆記性改善のため、添加物などを混合して作成してもよいが、離型層の厚さは約０．２〜２．０μｍであることが好ましい。また、離型層は基材シート２の表面の全面あるいは部分的に形成してもよく、例えば、ストライプやドット状でもよい。
【００４４】
図３には、本発明の第１本実施形態に係るメモ用シートＭ１を積層して形成したメモ用シート積層体１Ａが示されている（第３実施形態）。この例で、メモ用シート積層体１Ａは、積層されたメモ用シートＭ１の上下および一側面をカバー紙材Ｃで覆い、メモ用シートＭ１の一端側をホチキスＨで止めることにより形成されているが、これに限られることはない。例えば、メモ用シート積層体１Ａの上下および一側面に表紙・台紙を重ねて天糊してもよく、その積層方法は適宜選択可能である。
【００４５】
これによれば、メモ用シートＭ１の接着剤層３を再湿接着剤により構成しているため、メモ用シートＭ１を多数枚積層してもメモ用シートＭ１の表裏面は接着されていないため、めくりやすいとともに、メモ用シート積層体１Ａからの剥ぎ取り（切り離し）も容易となる。
【００４６】
また、メモ用シートＭ１の表裏面は接着されていないため、その表面（筆記面）に離型層を設ける必要がない。そのため、例えば、水溶性のペンで筆記したとしても滲み等の汚れがなく、どのようなインクの筆記具にでも対応可能である。
【００４７】
なお、この例では、メモ用シート積層体１Ａを、接着剤層３が再湿接着剤により構成されているメモ用シートＭ１を積層して形成した例で説明したが、上記第２実施形態のメモ用シートＭ２を積層してメモ用シート積層体とすることもできる。
【００４８】
この場合、メモ用シートＭ２には、接着剤層４が設けられている面の反対側（筆記面）に、上記第２実施形態と同様の離型層５を設けて離型機能を有するようにすることで、上記第２実施形態と同様の効果が期待できる。
【００４９】
また、この例では、積層されたメモ用シートＭ１の上下および一側面をカバー紙材Ｃで覆い、メモ用シートＭ１の一端側をホチキスＨで止めることによりメモ用シート積層体１Ａを形成しているが、メモ用シートＭ２を多数枚積層して形成する場合には、再剥離用粘着剤による接着力を介して積層することができ、ホチキスＨ等のような止め具は不要となる。
【００５０】
なお、本第３実施形態では、接着剤層４が再湿接着剤より構成されているため、メモ用シートＭ同士の貼りつきがなく、メモ用シート積層体１Ａからの剥ぎ取り（切り離し）が容易であるが、必要に応じてミシン目等の切り離し手段を設けてもよい。
【００５１】
次に、図４を参照して、本発明の他の実施形態（第４実施形態）を説明する。このメモ用シートＭ１０は、上記第１および第２実施形態と同様に、その一方の面（表面）側を筆記面とし、その他方の面（裏面）側を接着面とする紙等からなる基材シート１１を備えている。
【００５２】
図４には、基材シート１１の裏面側が示されているが、基材シート１１には、基材シートの切り離し手段として、相互に交わらない２本のミシン目１２，１３が所定の間隔をおいて形成されており、それら２本のミシン目１２，１３は、２つの接着剤層１４，１５を区切るように設けられている。
【００５３】
この例において、第１ミシン目１２と第２ミシン目１３の間には再剥離用粘着剤からなる接着剤層１４が、第２ミシン目１３と基材シート１１の他辺１１ｂ（第２ミシン目１３と対向する辺）との間には再湿接着剤からなる接着剤層１５がそれぞれ形成されている。
【００５４】
そのため、メモ用シートＭ１０を第１ミシン目１２から切り取った場合は、再剥離用粘着剤層１４を介して被貼付物に貼り付けることができる。また、再剥離用粘着剤層１４を介して被貼付物に貼り付けた後、よりしっかりと固定したい場合には、再湿接着剤層１５を水に濡らせばよい。
【００５５】
一方、メモ用シートＭ１０を第２ミシン目１３から切り取った場合は、再湿接着剤層１５を水に濡らさない状態では普通のメモ用シートとして個別に保管することができるとともに、水に濡らせば被貼付物にしっかりと貼り付けることができるメモシートとして使用することができる。
【００５６】
このように、この第４実施形態に係るメモ用シートＭ１０は、ユーザーの使用目的や好みに応じて、再剥離用粘着剤層１４あるいは再湿接着剤層１５により、被貼付物に貼り付けることができるため、利便性を向上させることができる。
【００５７】
なお、本第４実施形態では、第２ミシン目１３と基材シート１１の他辺１１ｂとの間には接着剤層１５として再湿接着剤がその全面に塗布されているが、これに限られることはなく、例えば、ドット状、格子状等に塗布してもよい。また、その塗布面積は特には限定されないが、塗布面積は３％以上１００％以下が好ましく、より好ましくは５％以上１００％以下、さらに好ましくは１０％以上１００％以下である。
【００５８】
図５には、本発明のさらに他の実施形態（第５実施形態）が示されている。このメモ用シートＭ２０は、上記第１および第２実施形態と同様に、その一方の面（表面）側を筆記面とし、その他方の面（裏面）側を接着面とする紙等からなる基材シート２１を備えている。
【００５９】
図５には、基材シート２１の裏面側が示されているが、この基材シート２１には、切り離し手段として、相互に交わらない３本のミシン目２２，２３，２４が所定の間隔をおいて形成されており、それら３本のミシン目２２，２３，２４は、２つの接着剤層２５，２６を区切るように設けられている。
【００６０】
この例において、基材シート２１の裏面には、第１ミシン目２２と第２ミシン目２３の間には再剥離用粘着剤からなる接着剤層２５が、第２ミシン目２３と第３ミシン目２４との間には再湿接着剤からなる接着剤層２６がそれぞれ形成されている。
【００６１】
そのため、メモ用シートＭ２０を第１ミシン目２２から切り取った場合には、再剥離用粘着剤層２５または再湿接着剤層２６のいずれかによる貼付物への貼り付けを選択することができる。
【００６２】
また、メモ用シートＭ２０を第２ミシン目２３から切り取った場合は、接着剤層（再湿接着剤）２６を介して貼付物へ固定することができるし、第３ミシン目２４から切り取った場合は通常のメモシートとして使用できる。
【００６３】
ここで、例えば、被貼付物をノートＮとして、本実施形態のメモ用シートＭ２０の使用態様を説明すると、図６（ａ）に示すように、付箋のようにノートＮから突出させたい場合には、メモ用シートＭ２０を基材シート２１の一辺２１ａから切り取り、図６（ｂ）に示すように、接着剤層（再剥離用粘着剤）２５を介してノートＮに貼り付ければよい。
【００６４】
このように、本第５実施形態でも、メモ用シートＭ２０をユーザーの使用目的や好みに応じて再剥離用粘着剤よりなる接着剤層２５あるいは再湿接着剤よりなる接着剤層２６により被貼付物に貼り付けたりすることができるため、利便性を向上させることができる。
【００６５】
なお、本第５実施形態では、基材シート２１に、切り離し手段として３本のミシン目２２，２３，２４を設け、第１ミシン目２２と第２ミシン目２３の間には再剥離用粘着剤からなる接着剤層２５を、第２ミシン目２３と第３ミシン目２４との間には再湿接着剤からなる接着剤層２６を設けているが、図７に示すように、接着剤層２５と接着剤層２６の位置を入れ替えてもよい。
【００６６】
ここで、添付物をノートＮとして、本第５実施形態のメモ用シートＭ２０の他の使用態様を説明すると、図７（ａ）に示すように、付箋のようにノートから突出させたい場合には、メモ用シートＭ２０を第１ミシン目２２から切り取って、図７（ｂ）に示すように、接着剤層（再湿接着剤）２６を水で濡らすことなく、接着剤層（再剥離用粘着剤）２５を介してノートに貼り付ければよい。
【００６７】
なお、本第５実施形態では、基材シート２１に、切り離し手段として３本のミシン目２２，２３，２４を設け、その間に接着様式の異なる２つの接着剤層２５と接着剤層２６を設けているが、ミシン目の数はこれに限られることはなく、複数本のミシン目を設けてその間に再剥離用粘着剤と再湿接着剤とを交互に、例えばストライプ状に塗工してもよい。
【００６８】
また、本第５実施形態では、隣接するミシン目とミシン目との間に設けられる接着剤層２５，２６を再剥離用粘着剤と再湿接着剤とを交互に塗布することにより構成しているが、必ずしも２種類の接着剤を交互に塗布して構成する必要はなく、どちらか１種類を連続して塗布してもよいし、どちらか１種類の接着剤あるいは粘着剤のみで接着剤層を形成しても良い。
【００６９】
上記第４および第５実施形態では、基材シート１１，２１の一部分を切り離す切り離し手段を直線状のミシン目により構成しているが、これに限られることはなく、例えば、ジグザグ状や曲線状などあってもよく、相互に交わらない切り離し手段であればよい。また、ミシン目にように、規則正しく子孔を連続させたものでなくてもよく、例えば、長さの異なる点線カットなどにより切り離し手段を構成してもよい。
【００７０】
また、上記第４および第５実施形態においても、基材シート１１，２１の接着剤層が形成される面とは反対の面（筆記面）には、上記第２実施形態と同様に離型層を設けて離型機能を有するようにしてもよく、これにより、上記第２実施形態と同様の効果が期待できる。
【００７１】
上記実施形態のいずれにおいても、基材シート２，１１，２１の表面は筆記面とされているが、基材シート２，１１，２１の表面に色彩や絵柄などの印刷層を設けても良く、これにより意匠性を向上させることができる。
【００７２】
なお、上記第１〜第３実施形態では切り離し手段のないメモ用シートＭ１，Ｍ２を、上記第４および第５実施形態では切り離し手段を設けたメモ用シートＭ１０，Ｍ２０について説明したが、本発明のメモ用シート積層体には、切り離し手段としてのミシン目のあるなしにかかわらず、メモ用シートを１枚ずつ剥ぎ取って使うメモ用パッドや付箋のほか、メモ用シートが複数枚綴られたノートも含まれる。
【実施例】
【００７３】
以下、本発明の実施例および比較例によって、本発明をさらに詳細に説明するが、本発明は、これらの実施例によってなんら限定されるものではない。
【００７４】
（実施例１〜３）
基材シートとして上質紙（日本製紙社製ＮＰｉフォーム（登録商標）；６４．０ｇ／ｍ２）の表面に、再湿接着剤（昭和電工社製Ｓ−１６（ポリビニルアルコール系））をそれぞれ５μｍ，１０μｍ，２０μｍをコーティングしたものを試験片Ａ，Ｂ，Ｃとした。
【００７５】
（実施例４〜５）
基材シートとして上質紙（日本製紙社製ＮＰｉフォーム（登録商標）；６４．０ｇ／ｍ２）の表面に、再湿接着剤（昭和電工社製Ｓ−１６（ポリビニルアルコール系））と再剥離用粘着剤（トーヨーケム社製オルバインＢＰＷ−５９５４）とを固形分比５０％：５０％で混合して、それぞれ１０μｍ，２０μｍをコーティングしたものを試験片Ｄ，Ｅとした。
【００７６】
（比較例１〜３）
基材シートとして上質紙（日本製紙社製ＮＰｉフォーム（登録商標）；６４．０ｇ／ｍ２）の表面に、再剥離用粘着剤（トーヨーケム社製オルバインＢＰＷ−５９５４）をそれぞれ５μｍ，１０μｍ，２０μｍをコーティングしたものを試験片Ｆ，Ｇ，Ｈとした。
【００７７】
〔シートの紙への貼付力測定〕
ＳＵＳ板全面に両面テープを貼り、その上に目付８１．４ｇ／ｍ２の上質紙（日本製紙社製ＮＰｉフォーム（登録商標））を貼り合わしたものを被着体とし、試験片Ａ〜Ｈをそれぞれ５０ｍｍ幅にカットし、それを被着体に貼り合わせた。
貼り付け条件は２ｋｇのゴムローラーで３００／ｍｉｎの速度で１往復の圧着とし、圧着３０分後の接着力（接着力）を９０°ピール法で測定した。
引き剥がし条件は、ストローク３０ｍｍ、引き剥がし速度３００ｍ／ｍｉｎで行い、シートを分離するために必要な最大抵抗力を記録した。
なお、実施例１〜５は再湿接着剤を使用しているため、ローラーを水に浸し、水気を軽く切った後、接着剤層の上にローラーで２往復転がし、水を転写塗布させ、上記と同様の条件にて、圧着３０分後の貼付力を測定した。
その結果を以下に示す。なお、測定は２回行い、その平均値を求めた。また、試験片に水を塗布したものは●を記している。
【００７８】
【表１】
2018043373.tif 000003
【００７９】
【表２】
2018043373.tif 000004
【００８０】
【表３】
2018043373.tif 000005
【００８１】
〔シートのめくり力測定〕
試験片Ａ〜Ｈをそれぞれ５０ｍｍ幅にカットし、それをそれぞれ２枚積層した。
貼り付け条件は２ｋｇのゴムローラーで３００／ｍｉｎの速度で１往復の圧着とし、圧着３０分後に積層した試験片の上シートと下のシートの角度を９０°とし（９０°ピール法）、引き剥がし条件を、ストローク３０ｍｍ、引き剥がし速度３００ｍ／ｍｉｎで行い、上シートが下シートと分離するために必要な力の最大抵抗力を記録した。
その結果を以下に示す。なお、測定は２回行い、その平均値を求めた。
【００８２】
【表４】
2018043373.tif 000006
【００８３】
【表５】
2018043373.tif 000007
【００８４】
【表６】
2018043373.tif 000008
【００８５】
この結果から、シートの紙への貼り付け測定においては、再湿接着剤を使用した実施例１〜３（試験片Ａ〜Ｃ）では、すべて紙破壊するほどの貼付力が認められた。一方、再剥離用粘着剤を使用した比較例１〜３（試験片Ｆ〜Ｈ）では紙破壊するほどの接着力は認められなかった。
【００８６】
最後に、シートのめくり力測定においては、再湿接着剤を使用した実施例１〜３（試験片Ａ〜Ｃ）ではまったく接着力が認められず、めくり性が良いことが認められた。
【００８７】
また、再湿接着剤と再剥離用粘着剤とを混合した実施例４〜５（試験片Ｄ〜Ｅ）では、
シートの紙への貼り付け測定においては、すべて紙破壊するほどの接着力が認められた。一方、シートめくり測定においては接着力が小さく、再剥離用粘着剤のみを使用した比較例１〜３（試験片Ｆ〜Ｈ）よりもめくり性が良いこともわかった。
【００８８】
以上のことから、メモ用シートに再湿接着剤を用いた場合、再剥離用粘着剤を用いたものより、紙などの貼付物に対して強い接着力を発揮するとともに、めくり性も向上させることもわかった。
【符号の説明】
【００８９】
１Ａ  メモ用シート積層体
１，１０，２０  メモ用シート
２，１１，２１  基材シート
３，４，１４，１５，２５，２６  接着剤層
５  離型層
１２，１３，２２，２３，２４  ミシン目（切り離し手段）
【図１】
2018043373.tif 000009
【図２】
2018043373.tif 000010
【図３】
2018043373.tif 000011
【図４】
2018043373.tif 000012
【図５】
2018043373.tif 000013
【図６】
2018043373.tif 000014
【図７】
2018043373.tif 000015